СОСТАВ СУХОЙ СТРОИТЕЛЬНОЙ СМЕСИ
COMPOSITION OF DRY CONSTRUCTION MIXTURE

Изобретение относится к составам, применяемым для отделки бетонных и штукатурных поверхностей.
2
Известны составы, содержащие известь-пушонку, отходы производства силикатного кирпича, размолотые до удельной поверхности 3500-4000 см/г, добавки, воду (патент RU 2281263) [1].
Наиболее близким по технической сущности и достигаемому результату является состав, содержащий известковое тесто, портландцемент, песок мраморный с зернами размером 0,25-0,5 мм, мумие (П.Н. Клочанов, А.Е. Суржаненко, И.Ш. Эйдинов. Рецептурно-технологический справочник по отделочным работам. - М.: Стройиздат, 1973, с. 40) [2].
Недостатком указанных композиций являются низкая устойчивость к сползанию с вертикальной поверхности отделочного слоя.
Задачей изобретения является устранение указанных недостатков.
Поставленная задача решается тем, что состав сухой строительной смеси, включающий известь-пушонку, наполнитель, пластифицирующую, минеральную, органоминеральную, полимерную добавки, содержит в качестве пластифицирующей добавки пластификатор С-3, в качестве органоминеральной добавки - глину, модифицированную добавкой ΟΠ10, в качестве минеральной добавки - глину, обоженную при температуре 450°С, в качестве полимерной добавки - редиспергируемый порошок Mowilith Pulver DM 1142 Ρ, а в качестве наполнителя - кварцевый песок с соотношением фракций 0,63-0,315 и 0,315-0,14 мм соответственно 80:20, при следующем соотношении компонентов, масс. %:
известь-пушонка
18-21
пластифицирующая добавка С-3
0,18-0,21
наполнитель - кварцевый песок фракций
0,63-0,315 и 0,315-0,14 соответственно
80:20
74-80
органоминеральная добавка
0,18-0,21
минеральная добавка
1-3
полимерная добавка - редиспергируемый
порошок Mowilith Pulver DM 1142 Ρ
0,5-1,72
уд
2
Органоминеральную добавку получают путем адсорбции добавки ΟΠ10 на смешанослойной глине с повышенным содержанием монтмориллонита удельной поверхности S=1200 м/кг [3]. Количество добавки ОП-10 составляет 45 мг/г. Использовали глины Камешкирского месторождения. Число пластичности глин варьирует от 9,5 до 26,3.
Воздушная усадка колеблется в пределах 6,2-14,7%.
Емкость катионного обмена глины составляет 45 мг-экв. Добавка ОП-10 (ГОСТ 8433-81) является продуктами обработки смеси моно- и диалкилфенолов окисью этилена. Хорошо растворяются в воде. Относится к классу неионогенных ПАВ. Основные свойства добавки ΟΠ10 приведены в таблице 3
Органоглина регулирует реологические, технологические свойства отделочного состава и является аналогом отечественного органобентонита и зарубежных бентонов.
Минеральную добавку получают путем обжига смешанослойных глин при температуре 450°C в течение 4-5 часов [5]. Для освобождения глины от песка перед обжигом она просеивается через сито № 0, 1. Свойства глины приведены в таблицах 1-2.
Минеральная добавка способствует повышению когезионной прочности и прочности сцепления отделочного слоя с отделываемой поверхностью.
Приготовление состава сухой строительной смеси начинается с сушки кварцевого песка и последующего его фракционирования. Затем производится дозирование всех компонентов сухой строительной смеси с последующей загрузкой и перемешиванием в смесителе любого типа.
3
3
2
Для приготовления сухой смеси использовали гашеную известь (пушонку) активностью 64-67%, истинной плотностью 2230 кг/м, насыпной плотностью 280 кг/м, с удельной поверхностью 1000 м/кг (ГОСТ 9179-77).
Суперпластификатор С-3 - это смесь нейтрализованных едким натром полимерных соединений разной относительной молекулярной массы, получаемых при конденсации сульфокислот нафталина с формальдегидом и технических лингосульфонатов. Порошок светло-коричневого цвета. Основные показатели добавки С-3 приведены в таблице 4.
Редиспергируемые порошки Mowilith производятся методом распылительной сушки водных синтетических дисперсий на базе сополимеров винилацетата, этилена, акрилатов и версататов. Добавка Mowilith Pulver DM 1142 Ρ - это редисперсионный порошок в виде мономеров винилацетата, этилена и поливинилового спирта. Введение редиспергируемого порошка Mowilit Pulver DM 1142Р позволяет повысить адгезию отделочного состава [4].
Устойчивость к сползанию определяли визуальным методом. Для этого исследуемый раствор наносился на бетонную поверхность площадью 10×20 см с толщиной слоя от 5 до 20 мм и выдерживался в вертикальном положении в течение 5 мин, по истечении которого оценивалось сползание отделочного слоя.
Приготовление раствора заключается в следующем. В воду смесь засыпают равномерно до получения однородной пастообразной массы. Затем необходимо полученную консистенцию выдержать 5-10 минут, после чего перемешать раствор вторично, и клей готов к применению. Конкретные примеры составов и их свойства приведены в табл. 5, 6.
Литература
1. Пат. RU №2281263, МКЛ С04В 28/18. Шпатлевка для выравнивания бетонных и отштукатуренных поверхностей / Логанина В.И., Захаров О.А., Кислицына С.Н.; заявитель и патентообладатель Пензенский государственный университет архитектуры и строительства,  опубл. 21.11.2006.
2. Клочанов П.Н. Рецептурно-технологический справочник по отделочным работам, П.Н. Клочанов, А.Е. Суржаненко, И.Ш. Эйдинов. М., Стройиздат, 1973, 320 с.
3. Овчаренко Ф.Д. Изучение ионообменной адсорбции бутиламмонийхлорида на катионзамещенных формах монтмориллонита, Ф.Д. Овчаренко, А.И. Жукова, Н.В. Вдовенко, Н.С. Дьяченко, Н.Г. Васильев. Физико-химическая механика и лиофильность дисперсных систем, 1971, №3, с. 8-13.
4. Баталии Б.С. Исследования эффективности добавок, применяемых для производства сухих строительных смесей. Успехи современного естествознания, 2007,  №7, с. 71-73.
5. Шумков А.И. Бесклинкерное известково-алюмосиликатное гидравлическое вяжущее естественного твердения, Сухие строительные смеси, 2011, №3, с. 20-21.